(57)【要約】【課題】生産性・安全性を考慮した方法によって、効率的に樹脂基材の表面に密着性が良好な無電解めっき被膜を形成することができる無電解めっき方法と、当該方法を用いて得られる無電解めっき層付樹脂基材と、金属被膜形成方法と、当該方法を用いて得られる金属張積層体を提供することを目的とする。【解決手段】この目的を達成するため、樹脂基材の表面に無電解めっき被膜を形成する無電解めっき方法において、導電率が３．０μＳ／ｃｍ以下の純水を用いて生成された、平均粒径が０．０１μｍ〜１００μｍのオゾンの微細気泡を含むオゾン水を当該樹脂基材の表面に接触させて、当該基材表面を改質して、厚さ２０ｎｍ〜２００ｎｍの表面改質層を形成した上で、当該表面改質層の表面に無電解めっき被膜を形成する無電解めっき方法を採用する。【選択図】図１
2015014037.tif 000002
【特許請求の範囲】
【請求項１】
樹脂基材の表面に無電解めっきにより金属層を形成する無電解めっき方法において、
導電率が３．０μＳ／ｃｍ以下の純水を用いて生成された、平均粒径が０．０１μｍ〜１００μｍのオゾンの微細気泡を含むオゾン水を、当該樹脂基材の表面に接触させて、当該基材表面を改質して、厚さ２０ｎｍ〜２００ｎｍの表面改質層を形成した上で、当該表面改質層の表面に無電解めっきにより無電解めっき被膜を形成することを特徴とする無電解めっき方法。
【請求項２】
前記オゾン水のオゾン濃度は、１５℃〜４０℃の温度条件において、０．１ｍｇ／ｄｍ３〜１０．０ｍｇ／ｄｍ３である請求項１に記載の無電解めっき方法。
【請求項３】
前記オゾン水のオゾン濃度は、１５℃〜４０℃の温度条件において、０．５ｍｇ／ｄｍ３〜２．０ｍｇ／ｄｍ３である請求項２に記載の無電解めっき方法。
【請求項４】
前記樹脂基材と前記オゾン水との接触時間は、１分〜６０分である請求項１〜請求項３のいずれかに記載の無電解めっき方法。
【請求項５】
前記オゾン水により処理された後の前記表面改質層の表面に、
アルカリ溶液を接触させた後、当該アルカリ溶液と接触した後の当該表面改質層の表面に、無電解めっきを行うための金属触媒を吸着させる請求項１〜請求項４のいずれかに記載の無電解めっき方法。
【請求項６】
前記表面改質層の表面に、０．１μｍ／ｈ〜５．０μｍ／ｈのめっき速度で、前記無電解めっき被膜を形成する請求項１〜請求項５のいずれかに記載の無電解めっき方法。
【請求項７】
前記表面改質層の表面に、０．１μｍ／ｈ〜３．０μｍ／ｈのめっき速度で、前記無電解めっき被膜を形成する請求項６に記載の無電解めっき方法。
【請求項８】
前記樹脂基材は、不飽和結合を有する樹脂基材である請求項１〜請求項７のいずれかに記載の無電解めっき方法。
【請求項９】
請求項１〜請求項８のいずれかに記載の無電解めっき方法を用いて、無電解めっき被膜を形成したことを特徴とする無電解めっき層付樹脂基材。
【請求項１０】
請求項１〜請求項９のいずれかに記載の無電解めっき方法を用いて、当該樹脂基材の表面に下地金属層を形成し、当該下地金属層上に電解めっきによりめっきアップ被膜を形成することを特徴とする金属被膜形成方法。
【請求項１１】
請求項１０に記載の金属被膜形成方法を用いて、樹脂基材の表面に、導電層となる金属被膜を設けたことを特徴とする金属張積層体。
【発明の詳細な説明】
【技術分野】
【０００１】
本件出願に係る発明は樹脂の表面に対して良好な密着性を有する金属層を形成可能な無電解めっき方法と、当該無電解めっき方法を用いて得られる無電解めっき層付樹脂基材と、金属被膜形成方法と、当該金属被膜形成方法を用いて得られる金属張積層体に関する。
【背景技術】
【０００２】
近年、携帯用電子機器等の急速な小型化・高機能化に伴い、電子信号の供給に用いるプリント配線板等のデバイススペースも狭小化する傾向にある。その中で、プリント配線板としてフレキシブルプリント配線板（ＦＰＣ）が採用されている。フレキシブルプリント配線板は、可撓性を有しているので、電子部品間を撓んだ状態で接続できる点で、可動電子部品の接続や、電子機器等の小型化に適している。
【０００３】
フレキシブルプリント配線板の基板には、柔軟性以外にも、耐熱性、電気絶縁性、寸法安定性が要求され、これらを満たす材料としてポリイミド樹脂やエポキシ樹脂などの合成樹脂が採用されている。
【０００４】
このような合成樹脂からなる基材の表面に、金属被膜を形成する場合に、無電解めっきを採用する場合がある。無電解めっきは、基材の表面に溶液中の金属イオンを化学的に還元析出させることにより、電気絶縁体である合成樹脂基材の表面に金属被膜を形成する処理である。
【０００５】
一般に、樹脂に対して無電解めっきを施す際には前処理として、クロム酸や硫酸などを使用したエッチング処理を行い、表面を粗化していた。これにより、アンカー効果によって樹脂の表面と金属層とを物理的に密着させていた。しかし、このエッチング処理では、廃液を処理する際に環境汚染が問題となる。
【０００６】
また、高周波・高密度化が進むプリント配線板では、導体回路表面に凹凸があると高周波信号の遅延を生じるなどの問題が生じるため、導体回路表面の平滑化が求められている。そのため、樹脂基材の表面平滑性を維持した上で、密着性の高い導電層を無電解めっきによって形成する技術が求められていた。
【０００７】
例えば、特許文献１に示す無電解めっき方法は、樹脂基材の表面に、オゾンを含む第１溶液を接触させる工程１と、第１溶液を接触させた後の樹脂基材の表面に、界面活性剤を含む第２溶液を接触させる工程２と、第２溶液を接触させた後の樹脂基材の表面に、触媒を吸着させる工程３と、触媒を吸着させた後の樹脂基材の表面に、金属イオンと還元剤とを含むめっき液を接触させ、金属イオンを還元して樹脂基材の表面に、めっき被膜を析出させる工程４とを有する無電解めっき方法において、工程１における第１溶液中のオゾン濃度を、１０ｐｐｍ〜５０ｐｐｍの範囲とし、かつ第１溶液と樹脂基材との接触時間を、４分〜２５分の範囲としている。
【０００８】
また、特許文献２に示す樹脂めっき処理方法は、めっき前処理として合成樹脂をオゾン水溶液に接触させるオゾン水処理を施し、オゾン水処理の次に、合成樹脂の表面に残存する酸化力を取り除くためにオゾン還元処理を施し、オゾン還元処理の後に、無電解めっき処理を施し、その後電解めっき処理を施している。
【先行技術文献】
【特許文献】
【０００９】
【特許文献１】特開２００７−２３９０８４号公報
【特許文献２】特開２０１１−１２７１５５号公報
【発明の概要】
【発明が解決しようとする課題】
【００１０】
一方、特許文献１に開示の前処理方法では、オゾン処理によって、樹脂表面と金属被膜との密着性の向上を行うためには、樹脂表面をオゾンと十分に接触させる必要がある。しかし、オゾン水に含まれるオゾンやヒドロキシラジカルなどの活性種は、分解しやすく水溶液中における存在時間が非常に短い。樹脂内部にオゾンが浸透する前に失活してしまうことが多い。そのため、オゾン濃度の高い水溶液を使用する必要がある。
【００１１】
しかし、特許文献２において指摘されているように、オゾン濃度の高い水溶液を使用すると、オゾンが樹脂表面に残存し、残存オゾンの強い酸化力によって、無電解めっきによる適切な金属析出が阻害される問題がある。
【００１２】
そこで、特許文献２では、残存オゾンを取り除くためのオゾン還元処理が行われているが、作業工程が増加することによる一連のめっき処理が煩雑化する問題がある。また、特許文献２の場合であっても、高いオゾン濃度の水溶液を前処理において使用することから、水溶液中にバブリングされたオゾンが、水面に上昇し、大気中に拡散する問題がある。これにより、作業環境の悪化を招き、作業者の健康被害につながる問題がある。
【００１３】
以上のことから、本件発明は、生産性・安全性を考慮した方法によって、樹脂基材の表面に密着性が良好な金属被膜を形成することができる無電解めっき方法と、当該無電解めっき方法を用いて得られる無電解めっき層付樹脂基材と、金属被膜形成方法と、当該金属被膜形成方法を用いて得られる金属張積層体を提供することを目的とする。
【課題を解決するための手段】
【００１４】
本件発明者等は、鋭意研究の結果、新たな樹脂の表面改質方法に想到し、以下の無電解めっき方法と、当該無電解めっき方法を用いて得られる無電解めっき層付樹脂基材と、金属被膜形成方法と、当該金属被膜形成方法を用いて得られる金属張積層体を採用することで、上記課題を解決するに到った。
【００１５】
本件発明にかかる無電解めっき方法は、樹脂基材の表面に無電解めっきにより金属層を形成する無電解めっき方法であって、導電率が３．０μＳ／ｃｍ以下、より好ましくは、１．０μＳ／ｃｍ以下の純水を用いて生成した、平均粒径が０．０１μｍ〜１００μｍのオゾンの微細気泡を含むオゾン水を、当該樹脂基材の表面に接触させて、当該基材表面を改質して、厚さ２０ｎｍ〜２００ｎｍの表面改質層を形成した上で、当該表面改質層の表面に無電解めっきにより無電解めっき被膜を形成することを特徴とする。
【００１６】
本件発明にかかる無電解めっき方法において、前記オゾン水のオゾン濃度は、１５℃〜４０℃の温度条件において、０．１ｍｇ／ｄｍ３〜１０．０ｍｇ／ｄｍ３であることが好ましい。
【００１７】
本件発明にかかる無電解めっき方法において、前記オゾン水のオゾン濃度は、１５℃〜４０℃の温度条件において、０．５ｍｇ／ｄｍ３〜２．０ｍｇ／ｄｍ３であることがより好ましい。
【００１８】
本件発明にかかる無電解めっき方法において、前記樹脂基材と前記オゾン水との接触時間は、１分〜６０分であることが好ましい。
【００１９】
また、本件発明にかかる無電解めっき方法において、前記オゾン水により処理された後の表面改質層の表面に、アルカリ溶液を接触させた後、当該アルカリ溶液と接触した後の表面改質層の表面に、無電解めっきを行うための金属触媒を吸着させることが好ましい。
【００２０】
本件発明にかかる無電解めっき方法において、表面改質層の表面に、０．１μｍ／ｈ〜５．０μｍ／ｈのめっき速度で、無電解めっき被膜を形成することが好ましい。
【００２１】
本件発明にかかる無電解めっき方法において、表面改質層の表面に、０．１μｍ／ｈ〜３．０μｍ／ｈのめっき速度で、無電解めっき被膜を形成することがより好ましい。
【００２２】
更に、本件発明にかかる無電解めっき方法において、前記樹脂基材は、不飽和結合を有する樹脂基材に適用できる。
【００２３】
本件発明にかかる無電解めっき層付樹脂基材は、上述した無電解めっき方法を用いて、無電解めっき被膜を形成したことを特徴とする。
【００２４】
本件発明にかかる金属被膜形成方法は、上述した無電解めっき方法を用いて、当該樹脂基材の表面に下地金属層を形成し、当該下地金属層上に電解めっきによりめっきアップ被膜を形成することを特徴とする。
【００２５】
本件発明にかかる金属張積層体は、上述した金属被膜形成方法を用いて、樹脂基材の表面に、導電層となる金属被膜を設けたことを特徴とする。
【発明の効果】
【００２６】
本件発明にかかる無電解めっき方法によれば、樹脂基材の表面に無電解めっきにより無電解めっき被膜を形成する前段として、当該樹脂基材の表面に、平均粒径が０．０１μｍ〜１００μｍのオゾンの微細気泡を含むオゾン水を接触させることにより、当該樹脂基材表面全体に粒径の小さいオゾン気泡をムラなく接触させることができる。よって、基材表面は、微細気泡のオゾンとの接触によって、改質処理され、樹脂基材の表面平滑性を維持した上で、無電解めっきにより密着性の高い無電解めっき被膜を形成することができる。
【００２７】
本件発明では、微細気泡を含むオゾン水との接触により、樹脂基材の表面に形成される表面改質層の厚さを２０ｎｍ〜２００ｎｍとすることにより、当該表面改質層の表面に無電解めっきにより形成される無電解めっき被膜との密着性を確保することができる。
【００２８】
特に、本件発明では、微細気泡状態のオゾンを含むオゾン水は、導電率が３．０μＳ／ｃｍ以下、より好ましくは、１．０μＳ／ｃｍ以下の純水を用いて生成したものであるため、効率的にオゾン濃度が０．５ｍｇ／ｄｍ３〜２．０ｍｇ／ｄｍ３のオゾン水を得ることが可能となる。当該濃度のオゾン水は、低濃度であるが、微細気泡状態のオゾンは、水に長時間にわたって滞留するため、樹脂基材の表面と十分に接触して改質処理を行うことができ、生産効率の向上、及び、生産環境の安全性を向上させることができる。
【００２９】
また、かかる微細気泡を含むオゾン水を用いた樹脂表面の改質方法では、エッチング処理と異なり、樹脂の表面の平滑性を維持することが可能である。従って、本件発明にかかる無電解めっき方法によれば、樹脂基材の表面形状によらず、簡易な方法で樹脂の表面全体を改質することができ、樹脂の表面平滑性を維持した上で、密着性の高い無電解めっき被膜を形成することができる。
【００３０】
本件発明にかかる無電解めっき層付樹脂基材によれば、上述した無電解めっき方法を用いて、無電解めっき被膜を形成したものであるため、樹脂基材の表面が複雑な形状であっても、当該樹脂基材の表面全体に密着性の高い無電解めっき被膜を備えたものとすることができる。
【００３１】
本件発明にかかる金属被膜形成方法によれば、本件発明にかかる無電解めっき方法を用いて、樹脂基材の表面に下地金属層を形成し、当該下地金属層上に電解めっきによりめっきアップ被膜を形成するため、樹脂基材の表面平滑性を維持した上で、樹脂基材との密着性が高く、且つ、表面が平滑な下地金属層を形成することができる。このため、下地金属層上に表面が平滑なめっきアップ被膜を形成することができる。
【００３２】
また、本件発明にかかる金属張積層体によれば、上述の金属被膜形成方法を用いて樹脂基材の表面に、導電層となる金属被膜を設けたものであるので、導体回路表面が平滑なプリント基板の提供を実現することができる。
【図面の簡単な説明】
【００３３】
【図１】本発明の無電解めっき方法に用いられるオゾン水生成装置の概略構成図である。
【図２】実施例１の樹脂基材のＴＥＭ観察像である。
【図３】図２の拡大写真である。
【発明を実施するための形態】
【００３４】
以下、本件発明にかかる「無電解めっき方法」、「無電解めっき層付樹脂基材」、「金属被膜形成方法」及び「金属張積層体」の好ましい実施の形態を説明する。
【００３５】
＜本件発明にかかる無電解めっき方法の形態＞
まず、本件発明にかかる無電解めっき方法について説明する。本件発明にかかる無電解めっき方法は、樹脂基材の表面に無電解めっきにより無電解めっき被膜を形成する無電解めっき方法に関するものであり、被めっき物である樹脂基材の表面に、導電率が３．０μＳ／ｃｍ以下、より好ましくは１．０μＳ／ｃｍ以下の純水を用いて生成された、平均粒径が０．０１μｍ〜１００μｍのオゾンの微細気泡を含むオゾン水（以下、単に「微細オゾン気泡含有水」と称する。）を接触させて、基材表面を改質して、厚さ２０ｎｍ〜２００ｎｍの表面改質層を形成した上で、無電解めっきにより当該表面改質層の表面に無電解めっき被膜を形成することを特徴としたものである。
【００３６】
本件発明にかかる無電解めっき方法では、樹脂基材は、不飽和結合を有する樹脂を採用する。不飽和結合とは、Ｃ=Ｏ結合、Ｃ=Ｃ結合、Ｃ=Ｎ結合、Ｃ≡Ｃ結合などをいい、このような不飽和結合を有する高分子樹脂としては、ポリイミド樹脂、ＡＢＳ樹脂、ＡＳ樹脂、ＰＳ樹脂、ＡＮ樹脂、エポキシ樹脂、ＰＭＭＡ樹脂、ポリフェニルサルファイド樹脂、不飽和ポリエステル樹脂などを用いることができる。
【００３７】
本件発明における表面改質処理は、樹脂を構成する高分子が有する各種の官能基に対して攻撃性の高い微細オゾン気泡含有水を採用しているため、微細オゾン気泡含有水中のオゾンによる酸化によって基材表面の樹脂の少なくとも一部の不飽和結合が切断され、オゾニド、メチロール基、或いは、カルボニル基などを生成することができる。これにより、樹脂の表面を化学的に改質している。
【００３８】
本件発明の表面改質処理では、従来のエッチング処理と異なり、樹脂の表面を溶解するのではなく、微細オゾン気泡含有水を用いて樹脂の表面を化学的に改質する手法を採用しているため、樹脂の表面の平滑性を維持することができる。そのため、表面をほとんど粗化することなく、樹脂の表面と無電解めっき被膜との密着性を高めることができる。
【００３９】
本件発明において、樹脂基材の表面に微細オゾン気泡含有水を接触させる方法は特に限定されるものではないが、例えば、樹脂基材を微細オゾン気泡含有水に浸漬することにより樹脂基材の表面に微細オゾン気泡含有水を接触させる方法を採用することができる。樹脂基材を微細オゾン気泡含有水に浸漬させることにより、簡素な方法で、上述したように樹脂基材の表面全体にムラなく微細オゾン気泡含有水を接触させることができる。
【００４０】
本件発明において、微細オゾン気泡含有水は、導電率が３．０μＳ／ｃｍ以下の純水を用いて生成されたものをいう。なぜなら、導電率が３．０μＳ／ｃｍより高い水を用いてオゾン水を生成した場合には、微細気泡状態のオゾンの生成効率が著しく低下し、適正なオゾン濃度の水溶液を得るには実用に適さないという問題が生じるからである。より好ましい純水の導電率は、２．０μＳ／ｃｍである。この範囲となると、微細気泡状態のオゾンの生成効率は、極めて安定化するため好ましい。なお、ここで、下限値を設けていないが、０．１μＳ／ｃｍを下限値とすることができる。ただし、導電率の下限値は０．１μＳ／ｃｍを下回るものであってもよい。
【００４１】
また、本件発明において、微細オゾン気泡含有水は、オゾンが微細気泡の状態で存在する水溶液をいう。ここで、微細気泡の状態のオゾンとは、水溶液中に存在するオゾン気泡の平均粒径が０．０１μｍ〜１００μｍである微細気泡状のオゾンを指す。なぜなら、オゾン気泡の平均粒径が０．０１μｍ未満である場合には、当該オゾン気泡の粒径を測定することが困難となる。従って、ここでは、オゾン気泡の平均粒径の下限値は、０．０１μｍとしているが、０．０１μｍより小さいオゾン気泡を含むことができる。また、オゾン気泡の平均粒径が１００μｍを超える場合には、オゾン気泡の粒径が大きすぎて水溶液中にオゾン気泡が滞留しがたくなり、水面より大気中に拡散してしまう問題があるからである。水面から大気中へのオゾンの拡散が生じやすくなると、適正な樹脂の表面改質を行うために、微細オゾン気泡含有水のオゾン濃度を高くする必要が生じる。オゾン濃度が高くなると、大気中へのオゾン拡散量の増大を招き、生産環境の安全性確保が困難となる問題がある。
【００４２】
本件発明において、樹脂基材の表面に微細オゾン気泡含有水を接触させて、当該基材表面を改質して形成される表面改質層の厚さは、２０ｎｍ〜２００ｎｍである。表面改質層の厚さが２０ｎｍ未満である場合には、樹脂基材の表面を十分に改質できていないこととなり、無電解めっきにより当該表面改質層の表面に形成される無電解めっき被膜との間に十分な密着強度を安定的に確保することができなくなる。一方、表面改質層を２００ｎｍを超える厚さとしても、無電解めっきにより表面改質層の表面に形成される無電解めっき被膜との間の密着強度の更なる向上が期待できないからである。即ち、樹脂基材と無電解めっき被膜との間で密着強度に関与する表面改質層の厚さは、表面改質層に対する無電解めっきの侵入深さとの関係から一定の限界があり、必要以上の深さに樹脂基材の表面を改質することは、単に生産効率の低下を招くにすぎなくなるからである。
【００４３】
また、本件発明において、微細オゾン気泡含有水中のオゾン濃度は、１５℃〜４０℃の温度条件において、０．１ｍｇ／ｄｍ３〜１０．０ｍｇ／ｄｍ３の範囲とすることが好ましい。オゾン濃度が０．１ｍｇ／ｄｍ３未満である場合には、樹脂基材の表面と微細オゾン気泡含有水との接触時間を調整しても、樹脂基材の表面と微細気泡の状態のオゾンとの接触が十分ではなく、樹脂の表面に上述した厚さの表面改質層を形成することが困難となる。一方、オゾン濃度が１０．０ｍｇ／ｄｍ３を超える場合には、微細気泡の状態のオゾンが水溶液中に滞留しがたくなり、大気中へのオゾン拡散量の増大を招来するから好ましくない。
【００４４】
さらに、より好ましくは、生産効率の向上、及び、生産環境における作業者の健康面を考慮し、微細オゾン気泡含有水のオゾン濃度は、１５℃〜４０℃の温度条件において、０．３ｍｇ／ｄｍ３〜２．０ｍｇ／ｄｍ３の範囲を採用する。本件出願にかかる無電解めっき方法においては、微細オゾン気泡含有水のオゾン濃度の範囲をこのような低濃度に設定しても、水溶液中に滞留した微細気泡の状態のオゾンが、効率的に樹脂基材の表面と接触して、樹脂表面を改質して、上述した厚さの表面改質層を円滑に形成することができる。また、微細オゾン気泡含有水のオゾン濃度をかかる低濃度に設定することにより、作業者の人体への被害を著しく抑制することができる。
【００４５】
さらに、本件発明において、樹脂基材の表面と、微細オゾン気泡含有水との接触時間は、樹脂基材の表面をムラなく改質し、２０ｎｍ〜２００ｎｍの厚さの表面改質層を形成することができる時間の範囲内であればよい。上述したように、微細オゾン気泡含有水のオゾン濃度が、１５℃〜４０℃の温度条件において、０．１ｍｇ／ｄｍ３〜１０．０ｍｇ／ｄｍ３の範囲である場合、１分〜６０分とする。当該接触時間が１分未満の場合、樹脂基材の表面を均一に改質できない場合がある。一方、当該接触時間が６０分以上を超える場合、微細オゾン気泡含有水中のオゾン濃度によっては、樹脂基材との反応が進行しすぎる結果、表面の樹脂基材が劣化して強度低下を引き起こす恐れがあるため好ましくない。また、１５℃〜４０℃の温度条件において、０．５ｍｇ／ｄｍ３〜２．０ｍｇ／ｄｍ３の範囲のオゾン濃度の微細オゾン気泡含有水を用いた場合、当該接触時間を１分〜１０分とすることがより好ましい。樹脂基材の種類によっては、このような短い接触時間であっても十分に樹脂基材の表面を改質することができ、且つ、表面改質層の劣化を確実に防止することができるからである。また、工業的な生産効率の向上を図ることができる点で有利となる。
【００４６】
上述した微細オゾン気泡含有水の生成方法として、例えば、酸素ガス（Ｏ２）を、無声放電等の周知のオゾン化原理によってオゾン化して、発生したオゾンを水中に導出する方法がある。以下に、微細オゾン気泡含有水を生成する装置の一例としての具体例を図１の概略図を参照して説明する。
【００４７】
図１に示すオゾン水生成装置１は、酸素ボンベや酸素濃縮装置などの外部酸素供給源３から供給される酸素ガス（Ｏ２）を用いて、水槽５内に貯留された純水を微細オゾン気泡含有水２とする装置である。
【００４８】
このオゾン水生成装置１は、オゾンを発生させる手段と、発生したオゾンを微細気泡化する手段とを備えている。具体的に、図１のオゾン水生成装置１において用いられるオゾンを発生させる手段は、高電圧を発生する高電圧発生器と、この高電圧発生器により出力される高電圧を用いて無声放電を行う放電部とから構成される。なお、当該オゾンを発生させる構成は、上述の無声放電方式によるものに限定されるものではなく、電気分解方式や、紫外線ランプ方式などの既存の技術を採用してもよい。ただし、工業的生産性を考慮すると、図１の装置のように無声放電方式を採用することが好ましい。
【００４９】
そして、図１のオゾン水生成装置１において、発生したオゾンを微細気泡化する手段は、上述の放電部において生成されたオゾンを圧縮するオゾン加圧部と、多孔質フィルタを備えたフィルタ部とから構成される。フィルタ部は、オゾン加圧部にて圧縮オゾンガスとされたオゾンガスと水槽５内の純水と混合して、微細オゾン気泡含有水を生成する。
【００５０】
上述の放電部は、外部酸素供給源３から酸素ガスが供給されて、当該酸素をオゾン化する。図１のオゾン水生成装置１は、当該放電部に供給される酸素ガスの流量を制御する酸素流量調整器を備えているため、放電部に供給される酸素ガスの流量は、任意に変更することができる。図１のオゾン水生成装置１において、放電部に供給される酸素ガスの流量は、５０ｃｃ／ｍｉｎ〜１２０ｃｃ／ｍｉｎとすることが好ましく、７０ｃｃ／ｍｉｎ〜１００ｃｃ／ｍｉｎとすることがより好ましい。放電部に供給される酸素ガスの流量が７０ｃｃ／ｍｉｎより低い場合や、１００ｃｃ／ｍｉｎを超える場合には、生成されるオゾンガスの濃度が低下する傾向にあるからである。
【００５１】
上述のオゾン加圧部は、オゾンガス供給圧力を調整する圧力調整手段を備えており、例えば０．０５ＭＰａ〜０．２５ＭＰａの範囲内で調整可能とされる。また、フィルタ部には、水槽５内の純水をフィルタ部内に取り込む取水部６と、フィルタ部にて微細化された微細気泡状態のオゾンを含んだオゾン水を水槽５に返送するオゾン水放出部７とを備えた各水ライン８が接続されている。
【００５２】
以上の構成により、図１のオゾン水生成装置１を用いた微細オゾン気泡含有水の生成手順について説明する。まず、導電率が３．０μＳ／ｃｍ以下の純水を水槽５内に所定量貯留し、高電圧発生器によって高電圧が印加された放電部に、外部酸素供給源３から所定の供給圧力で酸素ガスを供給する。その後、オゾン水生成装置１は、内蔵されたポンプを運転して取水部６より水槽５内の純水をフィルタ部に取り込む。放電部において生成されたオゾンは、オゾン加圧部において、所定圧力で圧縮されて、フィルタ部に加圧供給される。フィルタ部の多孔質フィルタを通過したオゾンガスは、水槽５内から取り込まれた純水に供給される。これにより、平均粒径が０．０１μｍ〜１００μｍである微細気泡の状態のオゾンを含んだ微細オゾン気泡含有水が生成され、水ライン８を介してオゾン水放出部７より水槽５内に放出される。オゾン水生成装置１が運転されることにより、水槽５内の純水は、時間の経過と共にマイクロバブル化されたオゾンの量が増加していき、所定時間経過後には、所定のオゾン濃度に安定した微細オゾン気泡含有水が得られる。
【００５３】
図１のオゾン水生成装置１によれば、供給する酸素ガスの流量や、オゾンガスの供給圧力を調整することにより、オゾンガス発生量を任意に調整することができる。図１のオゾン水生成装置１では、装置の前面に設けられた操作パネル４にて、オゾンガス発生量を調整可能とされている。上述の図１に示すオゾン水生成装置１は、微細オゾン気泡含有水を生成するときに適用可能な装置の一例に過ぎない。そのため、本件発明において使用する微細オゾン気泡含有水は、図１のオゾン水生成装置１を用いて生成した微細オゾン気泡含有水に限定されない。
【００５４】
本件発明では、樹脂基材に対して、微細オゾン気泡含有水による表面改質処理を行って、樹脂基材の表面に表面改質処理層を形成した後、当該樹脂基材の表面に、アルカリ溶液を接触させてアルカリ処理を行い、アルカリ処理を行った後の樹脂基材の表面に、無電解めっきを行うための金属触媒を吸着させてもよい。アルカリ処理を行うことにより、樹脂基材の表面へのパラジウム等の触媒の吸着性を高めて、樹脂基材の表面に金属触媒を吸着させることで、後段の無電解めっき被膜の形成を好適に行うことができる。
【００５５】
本件発明では、樹脂基材に対して、上述した表面改質処理及びアルカリ処理、金属触媒吸着処理を施した上で、樹脂基材の表面に無電解めっき被膜を形成する。本件発明において、当該無電解めっきにより樹脂基材の表面に無電解めっき被膜を形成する工程は、無電解めっき浴の組成を調整することにより、樹脂基材の表面改質層の表面に、０．１μｍ／ｈ〜５．０μｍ／ｈのめっき速度で、無電解めっき被膜を形成することが好ましく、めっき速度を０．１μｍ／ｈ〜３．０μｍ／ｈとすることがさらに好ましい。当該めっき速度を５．０μｍ／ｈより速い速度で行うと、無電解めっき被膜を形成する金属が樹脂基材の表面改質層の内部に入り込むことが困難となり、当該無電解めっき被膜の密着強度を十分に確保することができないという問題がある。当該めっき速度が０．１μｍ／ｈよりも遅くしても、表面改質層の内部に入り込んでいく金属の量は増加せず、工業的生産性を考慮すると実用的でないからである。
【００５６】
本件発明において、無電解めっき浴は、還元剤としてホルムアルデヒドを用いたものではなく、ジアルデヒドや、次亜リン酸などを採用したホルムアルデヒドフリーの無電解めっき浴であることが好ましい。特にジアルデヒドを還元剤として用いた無電解めっき浴は、他の還元剤を用いた無電解めっき浴と比べて、上述したようにめっき速度を小さく制御することができる点で有利だからである。
【００５７】
なお、本件発明は、無電解めっきプロセスにより、樹脂基材の表面に化学的に析出することが可能な金属であれば、銅、ニッケル、コバルト、スズ等、いかなる金属を用いてもよい。また、無電解めっき浴の組成等については、上述したように、還元剤として上述のホルムアルデヒドフリーの無電解めっき浴を用いて、めっき速度を上述の範囲に調整することができるものであれば、特に限定はなく、従来公知の無電解めっき浴を含め、あらゆる無電解めっき浴を適用することができる。
【００５８】
また、本件発明では、無電解めっきを施す前後に樹脂基材に対して施す前処理及び後処理として、上述した表面改質処理を施すことが必須である点を除いては、前処理、後処理等については特に限定はなく、無電解めっき工程の前後に通常行われる各種前処理、後処理を樹脂基材に施してもよい。
【００５９】
以上に述べてきたように、本件発明にかかる無電解めっき方法によれば、樹脂基材の表面に無電解めっき被膜を形成する前段として、当該樹脂基材の表面に、平均粒径が０．０１μｍ〜１００μｍのオゾンの微細気泡を含むオゾン水を接触させることにより、樹脂基材の表面形状によることなく、当該樹脂基材表面全体に粒径の小さいオゾン気泡をムラなく接触させることができる。よって、基材表面は、微細気泡のオゾンとの接触によって、ムラなく改質処理され、樹脂基材の表面平滑性を維持した上で、無電解めっきにより密着性の高い無電解めっき層を形成することができる。
【００６０】
本件発明では、微細気泡を含むオゾン水との接触により、樹脂基材の表面に形成される表面改質層の厚さを２０ｎｍ〜２００ｎｍとすることにより、当該表面改質層の表面に無電解めっき被膜との密着性を確保することができる。
【００６１】
特に、本件発明では、微細気泡状態のオゾンを含むオゾン水は、導電率が３．０μＳ／ｃｍ以下の純水を用いて生成したものであるため、効率的にオゾン濃度が０．５ｍｇ／ｄｍ３〜２．０ｍｇ／ｄｍ３のオゾン水を得ることが可能となる。当該濃度のオゾン水は、低濃度であるが、微細気泡状態のオゾンは、水に長時間にわたって滞留するため、樹脂基材の表面と十分に接触して改質処理を行うことができ、生産効率の向上、及び、生産環境の安全性を向上させることができる。また、かかる微細気泡を含むオゾン水を用いた樹脂表面の改質方法では、エッチング処理と異なり、樹脂の表面の平滑性を維持することが可能である。
【００６２】
＜本件発明にかかる無電解めっき層付樹脂基材の形態＞
次に、本件発明にかかる無電解めっき層付樹脂基材について説明する。本件発明にかかる無電解めっき層付樹脂基材は、詳細は上述した無電解めっき方法を用いて、樹脂基材の表面に無電解めっき被膜を形成したことを特徴とする。
【００６３】
本件発明にかかる無電解めっき層付樹脂基材は、上述した無電解めっき方法により、樹脂基材の表面に無電解めっき被膜を形成する点を特徴としているが、当該無電解めっき方法は上述したとおりであるため、ここでは説明を省略する。
【００６４】
本件発明にかかる無電解めっき層付樹脂基材によれば、上述した無電解めっき方法を用いて、樹脂基材の表面に無電解めっき被膜を形成したものであるため、複雑な形状を有する樹脂基材であっても、その凹凸奥部にまで支障なく微細気泡状態のオゾンを行き渡らせて表面改質処理を行って、支障なく樹脂基材の表面全体に無電解めっき層を形成することが可能となる。このように、表面が複雑な凹凸形状を有する樹脂基材であっても支障なく樹脂基材の表面全体に無電解めっき被膜を形成することができる無電解めっき方法は、以下に説明する金属被膜形成方法において好適である。
【００６５】
＜本件発明にかかる金属被膜形成方法の形態＞
次に、本件発明にかかる金属被膜形成方法について説明する。本件発明にかかる金属被膜形成方法は、樹脂基材の表面に上述した無電解めっき方法を用いて、下地金属層（無電解めっき被膜）を形成し、当該下地金属層上に電解めっきによりめっきアップ被膜を形成することを特徴とする。
【００６６】
本件発明にかかる金属被膜形成方法は、上述した本件発明にかかる無電解めっき方法を用いて、樹脂基材の表面に下地金属層を形成するという点を特徴としているが、当該無電解めっき方法は上述したとおりであるため、ここでは、説明を省略する。また、めっきアップ被膜を形成する際に用いる電解めっき方法については、特に限定されるものではなく、従来公知の電解めっき方法を含め、あらゆる電解めっき方法を採用することができる。
【００６７】
本件発明にかかる金属被膜形成方法によれば、上述した本件発明にかかる無電解めっき方法を用いて、樹脂基材の表面に下地金属層を形成し、当該下地金属層上に電解めっきによりめっきアップ被膜を形成するため、樹脂基材の表面平滑性を維持した上で、樹脂基材との密着性が高く、且つ、表面が平滑な下地金属層を形成することができる。このため、下地金属層上に表面が平滑なめっきアップ被膜を形成することができる。
【００６８】
＜本件発明にかかる金属張積層体の形態＞
次に、本件発明にかかる金属張積層体について説明する。本件発明にかかる金属張積層体は、上述した金属被膜形成方法を用いて、樹脂基材の表面に、導電層となる金属被膜を設けたことを特徴とする。
【００６９】
本件発明にかかる金属張積層体は、上述した本件発明にかかる金属被膜形成方法を用いて、樹脂基材の表面に導電層となる金属被膜を設けたことを特徴としているが、当該金属被膜形成方法は、上述したとおりであるため、ここでは、説明を省略する。樹脂基材の表面に密着性の高い無電解めっき被膜を形成して、当該無電解めっき被膜の上に電気めっきによりめっきアップ被膜を形成する本件発明は、例えば、導体回路表面が平滑なプリント基板の提供を実現する場合において、特に有利となる。
【００７０】
以上の如く本件発明にかかる実施の形態としての無電解めっき方法、無電解めっき層付き樹脂基材、金属被膜形成方法及び金属張積層体について説明したが、上述した実施の形態は本件発明の一態様であり、本件発明の趣旨を逸脱しない範囲において、適宜変更することができる。
【実施例】
【００７１】
次に、本件発明にかかる無電解めっき方法を用いて無電解めっき被膜を形成した実施例１と、当該無電解めっき方法を用いて下地金属層(無電解めっき層)を形成し、当該下地金属層上に電解めっきによりめっきアップ被膜を形成した実施例２及び実施例３について説明する。以下に、各実施例について順に説明する。
【００７２】
［実施例１］
実施例１では、樹脂基材としてポリイミド樹脂フィルムを用い、表面を改質処理して表面改質層を形成した上で、当該表面改質層の表面に無電解めっき層（無電解めっき被膜）としてのＣｕＮｉＰ層を形成した。
【００７３】
具体的に、実施例１では、（１）表面改質工程、（２）アルカリ処理工程、（３）コンディショニング工程、（４）触媒付与工程、（５）還元処理工程、（６）無電解めっき工程、（７）熱処理工程を順に行った。以下、各工程について説明する。
【００７４】
（１）表面改質工程
実施例１における表面改質工程は、樹脂基材の表面と微細オゾン気泡含有水とを接触させ、樹脂基材の表面を改質する工程である。実施例１では、樹脂基材を微細オゾン気泡含有水に５分間浸漬することにより、樹脂基材の表面を改質して表面改質層を形成した。
【００７５】
この表面改質工程で使用した微細オゾン気泡含有水は、水道水をイオン交換樹脂によって処理したイオン交換水を用いて、上述のオゾン水生成装置１により生成した。具体的には、イオン交換樹脂によって処理された導電率が０．１μＳ／ｃｍのイオン交換水を、水槽５に３０Ｌ貯留し、上述のオゾン水生成装置１を用いて、供給する酸素ガスの流量が９０ｃｃ／ｍｉｎ、オゾンガス供給圧力が０．０８ＭＰａとして、水槽５内の水に微細気泡状態のオゾンを供給した。実施例１では、水槽５内の微細オゾン気泡含有水に、樹脂基材を５分間浸漬して表面の改質処理を行った。当該改質処理を行っている際の水槽５内の微細オゾン気泡含有水は、オゾン濃度が、２５℃の温度条件で、１．０ｍｇ／ｄｍ３〜１．５ｍｇ／ｄｍ３であった。なお、微細オゾン気泡含有水による樹脂基材の表面改質処理後は、ドライヤー乾燥を行った。
【００７６】
（２）アルカリ処理工程
次に、アルカリ処理工程において、表面に改質層が形成された樹脂基材を、６５℃に調整した５０ｇ／Ｌの水酸化ナトリウム水溶液に２分間浸漬した後、水洗する。これにより、樹脂基材の表面が清浄化される。
【００７７】
（３）コンディショニング工程
そして、コンディショニング工程において、アルカリ処理後の樹脂基材を、４５℃に調整した市販のコンディショニング液（ロームアンドハース社製：クリーナーコンディショナー２３１）に２分間浸漬した後、水洗する。これにより、樹脂基材の表面は、金属触媒が吸着しやすい状態に調整される。
【００７８】
（４）触媒付与工程
次に、触媒付与工程において、樹脂基材を、４５℃に調整した０．３ｇ／Ｌの塩化パラジウム（ＩＩ）水溶液に２分間浸漬した後、水洗する。これにより、樹脂基材の表面にパラジウム金属触媒が付与される。
【００７９】
（５）還元処理工程
そして、還元処理工程において、４５℃に調整した２０ｇ／Ｌの次亜リン酸ナトリウム水溶液に樹脂基材を１分間浸漬する。これにより、還元処理工程において触媒が付与された樹脂基材の表面が活性化される。
【００８０】
（６）無電解めっき工程
無電解めっき工程では、無電解ＣｕＮｉＰめっき浴に樹脂基材を６分間浸漬して、樹脂基材の表面に下地金属層(無電解めっき層)としてのＣｕＮｉＰ層を形成した。このとき、めっき浴の温度は４５℃とし、ｐＨは９．０に調整した。なお、ｐＨ調整剤として、水酸化ナトリウムを用いた。実施例１では、無電解めっきにより、樹脂基材の表面上に、下地金属層としてのＣｕＮｉＰ層を平均厚さが０．２μｍになるまで析出させた。実施例１では、下地金属層の析出時間として６分を要したため、めっき速度は、２．０μｍ／ｈであった。当該無電解めっき後、水洗し、ドライヤー乾燥した。
【００８１】
実施例１では、次亜リン酸ナトリウムを還元剤とする次の組成を有するＣｕＮｉＰめっき浴を採用した。
［無電解ＣｕＮｉＰめっき浴］
クエン酸三ナトリウム無水和物：      １５ｇ／ｄｍ３
硫酸銅五水和物：                      ７ｇ／ｄｍ３
硫酸ニッケル六水和物：                ３ｇ／ｄｍ３
ホウ酸：                            １５ｇ／ｄｍ３
市販の濡れ剤（エアープロダクツアンドケミカルズ社製のサーフィノール４６５）：
１００ｍｇ／ｄｍ３
次亜リン酸ナトリウム一水和物：    ２０ｇ／ｄｍ３
【００８２】
（７）熱処理工程
無電解めっきによりＣｕＮｉＰ層が形成された樹脂基材に対して、１２０℃で３０分間熱処理を施した。これにより、樹脂基材表面と下地金属層（無電解めっき層）との密着性を強化し、余分な水分を除去処理することができる。
【００８３】
［実施例２］
実施例２は、上述した実施例１と無電解めっきのめっき浴の組成を変更することで、めっき速度の条件を変えて行ったものである。実施例２は、実施例１において詳述した（１）表面改質工程〜（７）熱処理工程とほぼ同様の工程を順に行うことにより、樹脂基材の表面に金属層を形成した。実施例２における（６）無電解めっき工程では、実施例１におけるめっき速度と異なる条件で無電解めっき処理を行うため、次亜リン酸ナトリウムを還元剤とする次の組成を有するＣｕＮｉＰめっき浴を採用した。
［無電解ＣｕＮｉＰめっき浴］
クエン酸三ナトリウム無水和物：        １５ｇ／ｄｍ３
硫酸銅五水和物：                        ３ｇ／ｄｍ３
硫酸ニッケル六水和物：                  ７ｇ／ｄｍ３
ホウ酸：                              ２５ｇ／ｄｍ３
市販の濡れ剤（エアープロダクツアンドケミカルズ社製のサーフィノール４６５）：
１００ｍｇ／ｄｍ３
次亜リン酸ナトリウム一水和物：        ２５ｇ／ｄｍ３
【００８４】
実施例２では、無電解めっきにより、樹脂基材の表面上に、下地金属層としてのＣｕＮｉＰ層を平均厚さが０．２μｍになるまで析出させた。実施例２では、下地金属層の析出時間として３分を要したため、めっき速度は、４．１μｍ／ｈであった。当該無電解めっき後、水洗し、ドライヤー乾燥した。
【００８５】
［実施例３］
実施例３では、樹脂基材としてポリイミド樹脂フィルムを用い、表面を改質処理して表面改質層を形成した上で、当該表面改質層の表面に無電解めっきにより下地金属層としてのＣｕＮｉＰ層を形成し、その後、下地金属層の上に電解めっきによりめっきアップ被膜としての銅層を形成した。
【００８６】
実施例３において、樹脂基材の表面を改質処理して表面改質層を形成し、当該表面改質層の表面に無電解めっきにより下地金属層としてのＣｕＮｉＰ層を形成する工程、すなわち、（１）表面改質工程〜（７）熱処理工程については、基本的に上述した実施例１と同様である。実施例３は、実施例１と、樹脂基材の表面の改質に用いる微細オゾン気泡含有水の条件が異なる。具体的には、実施例３では、イオン交換樹脂によって処理された導電率が０．１μＳ／ｃｍのイオン交換水を用いて生成した微細オゾン気泡含有水を採用した。実施例３では、樹脂基材をオゾン水生成装置１の稼働から１５分経過後の水槽５内の微細オゾン気泡含有水内に浸漬して、５分間、表面の改質処理を行った。改質処理を行っている間の水槽５内の微細オゾン気泡含有水のオゾン濃度は、２５℃の温度条件で、０．９０ｍｇ／ｄｍ３〜１．１８ｍｇ／ｄｍ３であった。
【００８７】
実施例３では、実施例１において詳述した（７）熱処理工程終了後、下地金属層としてのＣｕＮｉＰ層の上に電解めっきによりめっきアップ被膜としての銅層を形成する。以下に（８）電解めっき工程として説明する。
【００８８】
（８）電解めっき工程
実施例３では、当該電解めっき工程において、市販の硫酸銅めっき浴（荏原ユージライト社製：キューブライト２１）を用い、液温２５℃、電流密度３Ａ／ｄｍ２で４０分間電解し、厚さ２０μｍの電解銅被膜を形成した。
【００８９】
（９）熱処理工程
以上のように下地金属層としてのＣｕＮｉＰ層上に、めっきアップ被膜としての銅層が積層された樹脂基材に対して、１２０℃で３０分間熱処理を施した。これにより、樹脂基材表面と下地金属層やめっきアップ被膜との密着性を強化し、余分な水分を除去処理することができる。
【００９０】
［実施例４］
実施例４は、実施例３における樹脂基材を浸漬する微細オゾン気泡含有水のオゾン濃度の条件を変えて行ったものである。当該微細オゾン気泡含有水のオゾン濃度以外の条件については、実施例３と同様の条件で行った。具体的に、実施例４は、オゾン水生成装置１の稼働から３５分経過後の水槽５内の微細オゾン気泡含有水中に樹脂基材を浸漬して、オゾン水生成装置１を継続して稼働させながら５分間、改質処理を行った。樹脂基材の表面の改質処理中における水槽５内の微細オゾン気泡含有水のオゾン濃度は、２５℃の温度条件で１．６１ｍｇ／ｄｍ３〜１．６５ｍｇ／ｄｍ３であった。
【比較例】
【００９１】
以下に、上述した実施例３及び実施例４と比較するために、樹脂基材の改質に用いる微細オゾン気泡含有水のオゾン濃度が異なる比較例を示す。
【００９２】
［比較例１］
比較例１は、上述の実施例１及び実施例２における樹脂基材を改質する微細オゾン気泡含有水のオゾン濃度が異なる以外は、同様の条件で行った。具体的に、比較例１は、オゾン水生成装置１の稼働から５分経過後の水槽５内の微細オゾン気泡含有水中に樹脂基材を浸漬して、オゾン水生成装置１を継続して稼働させながら５分間、改質処理を行った。樹脂基材の表面の改質処理中における水槽５内の微細オゾン気泡含有水のオゾン濃度は、２５℃の温度条件で０．２１ｍｇ／ｄｍ３〜０．５９ｍｇ／ｄｍ３であった。
【００９３】
［比較例２］
比較例２は、上述の実施例３における樹脂基材を浸漬する微細オゾン気泡含有水の生成に用いる純水の条件が異なる以外は、同様の条件で行った。具体的には、比較例２は、導電率が２００μＳ／ｃｍの水道水（純水）を用いて微細オゾン気泡含有水を生成した。比較例２は、オゾン水生成装置１の稼働から１５分経過後の水槽５内の微細オゾン気泡含有水中に樹脂基材を浸漬して、オゾン水生成装置１を継続して稼働させながら５分間、改質処理を行った。樹脂基材の表面の改質処理中における水槽５内の微細オゾン気泡含有水のオゾン濃度は、２５℃の温度条件で０．８５ｍｇ／ｄｍ３〜０．８６ｍｇ／ｄｍ３であった。
【００９４】
［評価］
上述した実施例１については、金属層が形成された樹脂基材の断面について画像を確認することにより評価した。また、実施例１と実施例２については、樹脂基材上に形成された無電解めっき層の密着強度について評価し、実施例３と実施例４及び比較例１と比較例２については、樹脂基材上に形成されためっきアップ被膜の密着強度について評価を行った。以下、１．評価方法、２．評価結果、３．考察の順に述べる。
【００９５】
１．評価方法
（１）無電解めっき層(無電解めっき被膜)が形成された樹脂基材の断面
上述した実施例について、透過型電子顕微鏡（ＴＥＭ。日本電子製の電界放出形透過電子顕微鏡ＪＥＭ−２１００Ｆ）を用いて、金属層が形成された樹脂基材の断面画像を得た。
【００９６】
（２）樹脂基材上に形成された無電解めっき被膜又はめっきアップ被膜の密着強度
上述した実施例１、実施例２に対して、樹脂基材上に形成された無電解めっき被膜の密着強度の測定を、ＪＩＳ  Ｃ  ６４８１に準拠してピールせん断試験により行った。実施例３、実施例４、比較例１及び比較例２に対して、樹脂基材上に形成されためっきアップ被膜の密着強度の測定を行った。具体的には、各樹脂基材上に形成された無電解めっき被膜又はめっきアップ被膜に１０ｍｍ幅の長尺な切り込みを入れてその１０ｍｍ幅の短冊の端部を樹脂基材からはがした。そして、垂直引き剥がし試験機（東洋精機製作所製のストログラフＥ２−Ｆ）を用いて、当該短冊の端部を樹脂基材に対して垂直な方向に引き剥がし、無電解めっき被膜又はめっきアップ被膜の密着強度を求めた。
【００９７】
２．評価結果
（１）無電解めっき被膜が形成された樹脂基材の断面
当該実施例１において得られた無電解めっき被膜が形成された樹脂基材の断面を透過型電子顕微鏡（ＴＥＭ）にて観察した写真を図２に示す。図３は、図２の部分拡大図を示す。これによると、樹脂基材の表面に厚さ１４０．１ｎｍの表面改質層が形成されていることが確認できる。さらに、当該表面改質層の表面に無電解めっき被膜が形成されていることが確認できる。
【００９８】
（２）樹脂基材上に形成された無電解めっき被膜又はめっきアップ被膜の密着強度
実施例１と実施例２において、各樹脂基材上に形成された無電解めっき被膜の密着強度を表１に示す。また、当該表１には、実施例３、実施例４と比較例１及び比較例２において、各樹脂基材上に形成されためっきアップ被膜の密着強度をあわせて示す。
【００９９】
【表１】
2015014037.tif 000003
【０１００】
樹脂基材の表面改質処理に用いた微細オゾン気泡含有水のオゾン濃度が０．５ｍｇ／ｄｍ３以下であった比較例１は、樹脂基材表面にめっきアップ被膜が形成されていない未析出部が多く存在していたため、密着強度を測定することはできなかった。比較例２は、樹脂基材の表面改質処理に用いた微細オゾン気泡含有水のオゾン濃度が０．８ｍｇ／ｄｍ３以上ではあったが、樹脂基材表面にめっきアップ皮膜が形成されていない未析出部が存在していたため、密着強度を測定することはできなかった。これに対して、本件発明にかかる表面改質処理を施した実施例１〜実施例４については、いずれも０．６ｋＮ／ｍ以上の密着強度を有する無電解めっき被膜又はめっきアップ被膜が形成されたことを確認した。
【０１０１】
３．考察
（１）めっき速度について
上述した評価結果から、無電解めっきにおけるめっき速度を２．０μｍ／ｈとした実施例１の密着強度は１．０１ｋＮ／ｍであるのに対し、無電解めっきにおけるめっき速度を４．１μｍ／ｈとした実施例２の密着強度は、０．６０ｋＮ／ｍであった。このことから、当該めっき速度を４．０μｍ／ｈより遅い速度で行うことで、無電解めっき被膜を形成する金属が樹脂基材の表面改質層の内部により一層入り込み易くなり、当該無電解めっき被膜の密着強度の向上を測ることが可能となることが分かる。
【０１０２】
（２）微細オゾン気泡含有水のオゾン濃度について
上述した評価結果から、樹脂基材の表面改質処理に用いた微細オゾン気泡含有水のオゾン濃度が樹脂基材の表面に形成されるめっきアップ被膜や無電解めっき被膜の密着強度に影響を与えることが分かる。上述の各実施例及び比較例１のように樹脂基材の表面の改質処理時間が５分である場合には、表面改質処理に用いる微細オゾン気泡含有水のオゾン濃度が０．５ｍｇ／ｄｍ３以下であると、樹脂基材の表面全体を十分に改質処理することができず、樹脂基材の表面に形成された表面改質層と無電解めっき被膜との間に十分なアンカー効果が得られていない。微細オゾン気泡含有水のオゾン濃度が０．５ｍｇ／ｄｍ３以下の場合であっても、改質処理時間をさらに長く設定することによって、十分に樹脂基材の表面を微細オゾン気泡によって改質処理することが可能となるが、実用的な生産効率を考慮すると、微細オゾン気泡含有水のオゾン濃度が０．５ｍｇ／ｄｍ３以上とすることが望ましい。
【０１０３】
（３）微細オゾン気泡含有水に用いる水の導電率について
上述した評価結果から、樹脂基材の表面改質処理に用いた微細オゾン気泡含有水は、用いる水の導電率によって、樹脂基材の表面に形成されるめっきアップ被膜や無電解めっき被膜の密着強度に影響を与えることが分かる。上述の実施例１〜実施例４のように、樹脂基材の表面改質処理に用いた微細オゾン気泡含有水を、導電率が０．１μＳ／ｃｍの水を使って作製した場合には、０．６ｋＮ／ｍ以上の密着強度でめっき被膜を形成することが可能となることが分かる。これに対し、比較例２のように、樹脂基材の表面改質処理に用いた微細オゾン気泡含有水を、導電率が２００μＳ／ｃｍの水を使って作製した場合には、微細オゾン気泡含有水のオゾン濃度が０．８ｍｇ／ｄｍ３以上と高くても、めっきアップ被膜や無電解めっき被膜を樹脂基材の表面全体に析出させることができない。
【０１０４】
従って、微細オゾン気泡含有水のオゾン濃度と、用いる水の導電率を考慮すると、樹脂基材の表面改質処理に用いる微細オゾン気泡含有水は、導電率が３．０μＳ／ｃｍ以下の水を用いて、０．５ｍｇ／ｄｍ３以上のオゾン濃度としたものを用いることが望ましいことが分かる。
【０１０５】
なお、上述した実施例３や実施例４では、イオン交換水を用いて微細オゾン気泡含有水を生成しているのに対し、比較例２では、水道水を用いて微細オゾン気泡含有水を生成しているため、水道水に含まれる塩素成分がオゾンの生成効率に影響を及ぼしているのかが問題となる。
【０１０６】
塩素成分の存在によるオゾン生成効率の影響については、微細オゾン気泡含有水の生成に用いる純水の条件を変えて比較することにより考察することができる。ここでは具体的に、実施例４において用いたイオン交換水と、導電率が４０μＳ／ｃｍの水道水と、実施例４において用いたイオン交換水に塩素を添加した水溶液についてオゾン濃度を検討した。いずれの純水を用いた場合においても、実施例４の場合と同様に、オゾン水生成装置１の稼働開始から３５分後の微細オゾン気泡含有水のオゾン濃度を測定して比較した。比較結果を表２に示す。
【０１０７】
【表２】
2015014037.tif 000004
【０１０８】
表２に示すように、イオン交換水を用いて生成した実施例４の微細オゾン気泡含有水は、上述したようにオゾン濃度が１．６１ｍｇ／ｄｍ３であった。これに対し、導電率が４０μＳ／ｃｍの水道水を用いて、実施例４とその他の条件を同一として生成した微細オゾン気泡含有水は、塩素が含まれているにもかかわらず、オゾン濃度が１．６４ｍｇ／ｄｍ３であった。また、実施例４において用いたイオン交換水に塩素を添加して塩素濃度５ｐｐｍの水溶液を用いて、実施例４とその他の条件を同一として生成した微細オゾン気泡含有水は、オゾン濃度が実施例４とほぼ変わらない１．５２ｍｇ／ｄｍ３であった。以上のことから、塩素成分の存在によってオゾン生成効率には、影響を及ぼしていないことがいえる。
【産業上の利用可能性】
【０１０９】
本件発明にかかる無電解めっき方法によれば、導電率が３．０μＳ／ｃｍ以下の純水を用いて生成した微細オゾン気泡含有水により樹脂基材の表面を改質処理するため、効率的にオゾン濃度が０．５ｍｇ／ｄｍ３〜２．０ｍｇ／ｄｍ３のオゾン水によって、樹脂基材の表面と十分に接触して改質処理を行うことができ、生産効率の向上、及び、生産環境の安全性を向上させることができる。また、本件発明にかかる無電解めっき方法によれば、表面形状によらず、微細オゾン気泡含有水をその表面全体にムラなく接触させることが容易であるため、複雑な表面形状を有する樹脂基材に対して無電解めっき被膜を形成する際に好適に適用することができる。また、エッチング処理と異なり、樹脂基材の表面の平滑性を維持することが可能であるため、本件発明の金属被膜形成方法によれば、導体回路表面が平滑で、超ファインピッチの導体パターン形成が可能になる。
【符号の説明】
【０１１０】
１    オゾン水生成装置
２    微細オゾン気泡含有水
３    外部酸素供給源
４    操作パネル
５    水槽
６    取水部
７    オゾン水放出部
８    水ライン
【図１】
2015014037.tif 000005
【図２】
2015014037.tif 000006
【図３】
2015014037.tif 000007